(57)【要約】本発明では清浄化組成物を提供する。この清浄化組成物は、第一ｐｋａが約２．５以下で酸化作用が硝酸より弱い酸成分；リン酸を提供するリン酸供給源成分；及び酸化剤成分の混合生成物を含む。酸化剤成分対リン酸のモル比は好ましくは約２：１〜約１：２であり、酸化剤成分対酸成分のモル比は好ましくは約１：３〜約１：５である。また本発明では、アルミニウム表面の清浄化方法を提供する。この方法は、清浄化組成物を、アルミニウム表面に適用する工程、及びアルミニウム表面から清浄化組成物を洗い落とす工程を含む。【特許請求の範囲】
【請求項１】
（ａ）（ｉ） 第一ｐｋａが約２．５又はそれ未満で酸化作用が硝酸より弱い酸成分；
（ｉｉ） リン酸を提供するリン酸供給源成分；及び
（ｉｉｉ） 酸化剤成分；
の混合生成物を含有する、清浄化組成物。
【請求項２】
前記酸化剤成分対リン酸のモル比が約２：１〜約１：２である、請求項１記載の清浄化組成物。
【請求項３】
前記酸化剤成分対酸成分のモル比が約１：３〜約１：５である、請求項１記載の清浄化組成物。
【請求項４】
前記酸成分が、硫酸、リン酸、ポリリン酸、塩酸、臭化水素酸、ヨウ化水素酸、イミジリン酸、チオシアン酸及びそれらの混合物のうちの少なくとも１つを含む、請求項１記載の清浄化組成物。
【請求項５】
前記リン酸供給源成分が、リン酸、ポリリン酸、リンの酸化物及びそれらの混合物のうちの少なくとも１つを含む、請求項１記載の清浄化組成物。
【請求項６】
前記リン酸供給源成分が、四酸化リン、六酸化リン、十酸化リン及びそれらの混合物のうちの少なくとも１つを含むリンの酸化物を含む、請求項１記載の清浄化組成物。
【請求項７】
前記リン酸供給源成分がリン酸を含む、請求項１記載の清浄化組成物。
【請求項８】
前記酸化剤が、過酸化化合物、オゾン、ハロゲン、ハロゲン酸化物、マンガン化合物、クロム化合物、セリウム化合物、バナジウム化合物、銅化合物、銀化合物、鉄化合物、チタン化合物及びそれらの混合物のうちの少なくとも１つを含む、請求項１記載の清浄化組成物。
【請求項９】
（ａ）　約０．０１重量％〜約２０重量％の浸透剤をさらに含む、請求項１記載の清浄化組成物。
【請求項１０】
前記浸透剤が、下記の式のカチオン性界面活性剤を含む、請求項９記載の清浄化組成物：
【化１】
2004509219.tif 000011
（Ｒ１、Ｒ２、Ｒ３及びＲ４のそれぞれは、独立して又は組合せて、６〜２４個の炭素原子を含有する置換基を含み、Ｒ１、Ｒ２、Ｒ３及びＲ４のうちの３つの任意のものが水素であることができ、Ｘは対イオンである）。
【請求項１１】
前記浸透剤が、アルキル基が約６〜約２４個の炭素原子を有する、飽和及び／又は不飽和であることができるアルキルイミダゾリン４級アンモニウム塩を含む、請求項９記載の清浄化組成物。
【請求項１２】
前記浸透剤が、アルキル基が約６〜約２４個の炭素原子を有し、エトキシル化度が約０〜約３０であり、プロポキシル化度が約０〜約３０であり、且つエトキシル化度又はプロポキシル化度の少なくとも１つは１以上である、アルキルエトキシル化及び／又はプロポキシル化４級アンモニウム塩を含む、請求項９記載の清浄化組成物。
【請求項１３】
前記浸透剤が、下記の式の両性界面活性剤を含む、請求項９記載の清浄化組成物：
【化２】
2004509219.tif 000012
（Ｒ１、Ｒ２及びＲ３は、独立して又は組合せて、６〜２４個の炭素原子を有する置換基を含み、Ｙはアニオン性置換基であり、ｎは１〜２０である）。
【請求項１４】
前記浸透剤が、下記の式のアニオン界面活性剤を含む、請求項９記載の清浄化組成物：
Ｒ−Ｙ
（Ｒは６〜２４個の炭素原子を有するアルキル若しくはアリール若しくはアラルキル置換基であることができ、Ｙはアニオン性置換基である）。
【請求項１５】
前記浸透剤が、下記の式の非イオン性界面活性剤を含む、請求項９記載の清浄化組成物：
【化３】
2004509219.tif 000013
（Ｒは１〜２４個の炭素原子を有する置換基であり、Ｒ１はＨ又はＣＨ３であり、ｎは１〜３０である）。
【請求項１６】
約０．１〜約２０重量％の、酸成分、リン酸及び酸化剤成分の組合せを含む使用溶液を含む、請求項１記載の清浄化組成物。
【請求項１７】
（ｉ） ｐｋａが約２．５又はそれ未満で酸化作用が硝酸より弱い酸成分；
（ｉｉ） リン酸を提供するリン酸供給源成分；及び
（ｉｉｉ） 酸化剤成分；
の混合生成物を含有する清浄化組成物を、アルミニウム表面に適用する工程；並びに、
アルミニウム表面から前記清浄化組成物を洗い落とす工程；
を含む、アルミニウム表面を清浄化する方法。
【請求項１８】
前記酸化剤成分対リン酸のモル比が約２：１〜約１：２である、請求項１７記載の方法。
【請求項１９】
前記酸化剤成分対酸成分のモル比が約１：３〜約１：５である、請求項１７記載の方法。
【請求項２０】
前記酸成分が、硫酸、リン酸、ポリリン酸、塩酸、臭化水素酸、ヨウ化水素酸、イミジリン酸、チオシアン酸及びそれらの混合物のうちの少なくとも１つを含む、請求項１７記載の方法。
【請求項２１】
前記リン酸供給源成分が、リン酸、ポリリン酸、リンの酸化物及びそれらの混合物のうちの少なくとも１つを含む、請求項１７記載の方法。
【請求項２２】
前記リン酸供給源成分が、四酸化リン、六酸化リン、十酸化リン及びそれらの混合物のうちの少なくとも１つを含むリンの酸化物を含む、請求項１７記載の方法。
【請求項２３】
前記リン酸供給源成分がリン酸を含む、請求項１７記載の方法。
【請求項２４】
前記酸化剤が、過酸化化合物、オゾン、ハロゲン、ハロゲン酸化物、マンガン化合物、クロム化合物、セリウム化合物、バナジウム化合物、銅化合物、銀化合物、鉄化合物、チタン化合物及びそれらの混合物のうちの少なくとも１つを含む、請求項１７記載の方法。
【請求項２５】
前記組成物が、（ａ）約０．０１重量％〜約２０重量％の浸透剤をさらに含む、請求項１７記載の方法。
【請求項２６】
前記浸透剤が、下記の式のカチオン性界面活性剤を含む、請求項２５記載の方法：
【化４】
2004509219.tif 000014
（Ｒ１、Ｒ２、Ｒ３及びＲ４のそれぞれは、独立して又は組合せて、６〜２４個の炭素原子を有する置換基を含み、Ｒ１、Ｒ２、Ｒ３及びＲ４のうちの３つの任意のものが水素であることができ、Ｘは対イオンである）。
【請求項２７】
前記浸透剤が、アルキル基が約６〜約２４個の炭素原子を有し、且つ飽和及び／又は不飽和であることができるアルキルイミダゾリン４級アンモニウム塩を含む、請求項２５記載の方法。
【請求項２８】
前記浸透剤が、アルキル基が約６〜約２４個の炭素原子を有し、エトキシル化度が約０〜約３０であり、プロポキシル化度が約０〜約３０であり、且つエトキシル化度又はプロポキシル化度の少なくとも１つが１以上である、アルキルエトキシル化及び／又はプロポキシル化４級アンモニウム塩を含む、請求項２５記載の方法。
【請求項２９】
前記浸透剤が、下記の式の両性界面活性剤を含む、請求項２５記載の方法：
【化５】
2004509219.tif 000015
（Ｒ１、Ｒ２及びＲ３は、独立して又は組合せて、６〜２４個の炭素原子を有する置換基を含み、Ｙはアニオン性置換基であり、ｎは１〜２０である）。
【請求項３０】
前記浸透剤が、下記の式のアニオン性界面活性剤を含む、請求項２５記載の方法：
Ｒ−Ｙ
（Ｒは６〜２４個の炭素原子を有するアルキル若しくはアリール若しくはアラルキル置換基であることができ、Ｙはアニオン性置換基である）。
【請求項３１】
前記浸透剤が、下記の式の非イオン性界面活性剤を含む、請求項２５記載の方法：
【化６】
2004509219.tif 000016
（Ｒは１〜２４個の炭素原子を有する置換基であり、Ｒ１はＨ又はＣＨ３であり、ｎは１〜３０である）。
【請求項３２】
前記清浄化組成物が、約０．１〜約２０重量％の、酸成分、リン酸及び酸化剤成分の組合せを含む使用溶液を含む、請求項２５記載の方法。
【請求項３３】
前記清浄化組成物が、炭酸カルシウムとして計算して１００ｐｐｍより大きい水の硬度を有する水を含む、請求項１７記載の方法。
【請求項３４】
前記清浄化組成物をアルミニウム表面に適用する工程が、泡状清浄化組成物をアルミニウム表面に噴霧することを含む、請求項１７記載の方法。
【請求項３５】
（ｉ） 第一ｐｋａが約２．５又はそれ未満で酸化作用が硝酸より弱い酸成分；
（ｉｉ） リン酸を提供するリン酸供給源成分；及び
（ｉｉｉ） 酸化剤成分；
を混合することを含む、アルミニウム表面を清浄化するための清浄化組成物の製造方法。
【発明の詳細な説明】
【０００１】
発明の分野
本発明は、清浄化組成物、清浄化組成物の製造方法、及びアルミニウム表面の清浄化及びつや出しのための清浄化組成物の使用に関する。
【０００２】
発明の背景
多くの乗り物用清浄化組成物は、清浄化剤及びつや出し剤としてフッ化水素酸を含む。フッ化水素酸は、アルミニウムを清浄化し、磨くのに十分にはたらく。フッ化水素酸を含む清浄化剤は、商業的な自動車及び／又はトラックの清浄化設備において使用されている。清浄化組成物中のフッ化水素酸の存在は、健康への危険をもたらす。
【０００３】
フッ化水素酸を含有するアルミニウムに使用するための組成物は、モリ（Ｍｏｒｉ）の米国特許第３，９８８，２５４号により記載されている。フッ化水素酸を含有する組成物の代わりとして開発された、アルミニウムに使用するための清浄化組成物は、メグロ（Ｍｅｇｕｒｏ）らの米国特許第５，２４８，３９９号；アオキ（Ａｏｋｉ）らの米国特許第５，３３６，４２５号；アオキ（Ａｏｋｉ）らの米国特許第５，３８２，２９５号；ロゼビッヒ（Ｒｏｄｚｅｗｉｃｈ）の米国特許第５，４６４，４８４号；及びシマクラ（Ｓｈｉｍａｋｕｒａ）らの米国特許第５，５１４，２９３号により記載されている。
【０００４】
発明の概要
本発明では、清浄化組成物が提供される。この清浄化組成物は、第一ｐｋａが約２．５又はそれ未満で酸化作用が硝酸より弱い酸成分、リン酸を提供するためのリン酸供給源成分、及び酸化剤成分の混合生成物を含有する。酸化剤成分対リン酸成分のモル比は、好ましくは約２：１〜約１：２であり、酸化剤成分対酸成分のモル比は、好ましくは約１：３〜約１：５である。
【０００５】
また、アルミニウム表面を清浄化する方法が提供される。この方法は、清浄化組成物をアルミニウム表面に適用する工程、及びアルミニウム表面から清浄化組成物を洗い落とす工程を含む。
【０００６】
また更に、清浄化組成物を製造する方法が提供される。この方法は、第一ｐｋａが約２．５又はそれ未満で酸化作用が硝酸より弱い酸成分、リン酸を提供するためのリン酸供給源、及び酸化剤成分を混合する工程を含む。
【０００７】
発明の詳細な説明
本発明の清浄化組成物は、アルミニウム表面を清浄化し、つやを出すのに使用することができる。この清浄化組成物は、自動車両、例えば自動車、ピックアップトラック、トラック及びトレーラーの外装に提供されるアルミニウム表面を清浄化するために特に有用である。そのアルミニウム表面のつや出しにおける有効性の故に、本発明の清浄化組成物は、つや出し組成物と称することができる。
【０００８】
清浄化組成物は、濃縮物として、又は使用溶液（ｕｓｅ ｓｏｌｕｔｉｏｎ）として入手可能にすることができる。濃縮物は、水を含むか又は含まない組成物として入手可能にされ得る。使用溶液は好ましくは、濃縮物から、濃縮物に水を添加することによって得られる。概して、清浄化組成物は濃縮物として輸送された後、使用場所で希釈されて使用溶液を提供することが求められる。好ましくは使用溶液は、約０．１〜約２０重量％の清浄化成分、より好ましくは約１〜約５重量％の清浄化成分を含む。「清浄化成分」という語は、清浄化及びつや出し特性を提供する清浄化組成物の非水部分をいうと理解すべきである。
【０００９】
清浄化組成物は、第一ｐｋａが約２．５又はそれ未満で酸化作用が硝酸より弱い酸成分、リン酸供給源成分及び酸化剤成分の混合生成物を含有する。清浄化組成物は好ましくは、酸化剤成分対リン酸のモル比が約２：１〜約１：２であり、酸化剤成分又はリン酸対酸成分のモル比が約１：３〜約１：５である。好ましくは、酸化剤成分対リン酸のモル比は約１：１である。
【００１０】
本発明で使用することができる第一ｐｋａが約２．５又はそれ未満で酸化作用が硝酸より弱い酸成分は、一般に強酸でかつ非酸化性の酸と考えられる酸を包含する。その酸成分は、酸化性だとしても、硝酸よりも酸化作用が弱い。好ましくは、酸成分は硝酸を除外する。酸によって示される酸化の程度は、ラングの化学ハンドブック（Ｌａｎｇ’ｓ Ｈａｎｄｂｏｏｋ ｏｆ Ｃｈｅｍｉｓｔｒｙ）、第１３版、マグロウヒルブックカンパニー （ＭｃＧｒａｗ−Ｈｉｌｌ Ｂｏｏｋ Ｃｏｍｐａｎｙ）に報告されている。本発明で使用することができる酸の例は、硫酸、リン酸、ポリリン酸、塩酸、臭化水素酸、ヨウ化水素酸、イミジリン酸（ｉｍｉｄｉｐｈｏｓｐｈｏｒｉｃ ａｃｉｄ）、チオシアン酸及びそれらの混合物がある。酸成分は、第一ｐｋａが約２．５又はそれ未満で酸化作用が硝酸より弱い２種又はそれよりも多くの混合物を含むことができる。
【００１１】
本発明で使用することができるリン酸供給源成分は、水に添加したときリン酸を生じる任意の成分を包含する。リン酸供給源の例としては、リン酸、ポリリン酸及びリンの酸化物がある。リンの酸化物の例としては、四酸化リン、六酸化リン及び十酸化リンがある。好ましいリン酸供給源は、リン酸である。リン酸供給源成分は、２種又はそれよりも多くのリン酸供給源の混合物を含むことができる。
【００１２】
本発明で使用することができる酸化剤成分は、ラングの化学ハンドブック（Ｌａｎｇ’ｓ Ｈａｎｄｂｏｏｋ ｏｆ Ｃｈｅｍｉｓｔｒｙ）、第１３版、マグロウヒルブックカンパニー （ＭｃＧｒａｗ−Ｈｉｌｌ Ｂｏｏｋ Ｃｏｍｐａｎｙ）に報告されているように、２５℃にて半反応として測定したときに、０ボルトより大きい、好ましくは０．５ボルトより大きい、なおさらに好ましくは１．００ボルトより大きい酸化−還元電位を示す酸化剤を包含する。本発明で使用することができる酸化剤の例としては、過酸化化合物、オゾン、ハロゲン及びそれらの酸化物、マンガン化合物、クロム化合物、セリウム化合物、バナジウム化合物、銅化合物、銀化合物、鉄化合物、チタン化合物並びにそれらの混合物がある。過酸化化合物の例としては、過酸化水素、過酸化水素の物理的付加物、ペルオキシカルボン酸及びそれらの塩及びエステル、ペルオキシ硫酸及びそれらの塩及びエステル、ペルオキシリン酸及びそれらの塩及びエステル、過ホウ酸、過タングステン酸、並びに過マンガン酸がある。過酸化水素の物理的付加物の例としては、過炭酸ナトリウム及び尿素ペルオキシドがある。ペルオキシカルボン酸の例としては、過蟻酸、過酢酸、過オクタン酸、２−エチルヘキサン酸及びオクタデカン酸がある。ペルオキシ硫酸の例としては、モノペルオキシ硫酸、ジペルオキシ硫酸、ドデシルベンゼン過スルホン酸、及びオクチル過スルホン酸がある。過ホウ酸の例としては、アルカリ金属塩、例えば過ホウ酸ナトリウム又はリチウム、及び過ホウ酸がある。過マンガン酸の例としては、アルカリ金属塩、例えば過マンガン酸ナトリウム又はカリウム、及び過マンガン酸がある。マンガン化合物の例としては、二酸化マンガンがある。ハロゲン化合物の例としては、塩素、臭素、ヨウ素及びそれらのハロゲン間化合物；塩素酸塩、臭素酸塩及びヨウ素酸塩；二酸化塩素及び二酸化臭素；塩素酸、臭素酸及びヨウ素酸、並びにそれらの塩；過塩素酸、過臭素酸及び過ヨウ素酸、並びにそれらの塩；４級アンモニウム／ホスホニウム／スルホニウムのポリハロゲン化物、例えば２ヨウ化塩化コリン、３臭化テトラメチルアンモニウム、２臭化塩化ヘキサデシルトリメチルホスホニウム、及び２塩化臭化オクチルトリメチルスルホニウム；無機ポリハロゲン化物、例えば３臭化カリウム、２臭化塩化ナトリウム及び２塩化ヨウ化リチウムがある。クロム化合物の例としては、クロム酸、及びそのアルカリ及び金属塩がある。セリウム化合物の例としては、セリウム（ＩＶ）塩、例えばＣｅＯ２又はＣｅ（ＯＨ）４がある。バナジウム化合物の例としては、バナジウム（ＩＩＩ又はそれよりも大きい酸化数）塩、例えばＶＣｌ３及びＶ２Ｏ５がある。銀化合物の例としては、銀（Ｉ）系、例えばＡｇＯが含まれる。鉄化合物の例としては、鉄（ＩＩＩ）塩、例えばＦｅ２Ｏ３又はＦｅＣｌ３がある。チタン化合物の例としては、チタン（ＩＶ）塩、例えばＴｉＯ２又はＴｉＩ４がある。過酸化水素は、本発明の好ましい酸化剤である。酸化剤成分は、０ボルトより大きい、好ましくは０．５ボルトより大きい、なおさらに好ましくは１．００ボルトより大きい合計の酸化−還元電位を提供する酸化剤の混合物でもよい。
【００１３】
清浄化組成物は、清浄化組成物の成分が反応すると考えられるので、「混合生成物」と称することができる。酸化剤成分がリン酸成分と反応し、酸成分が酸化剤成分とリン酸成分との間の反応を促進するのが望ましいと思われる。さらには、酸成分と酸化剤成分との間の反応が生じ得ると考えられる。好ましくは、生じるとしても、酸成分と酸化剤成分との間の反応は、酸化剤成分とリン酸成分との間の反応に比べて起こりにくい。どの正確な化学成分が清浄化組成物に存在するのかは必ずしも明らかでないので、組成物を混合生成物と称するのが適当と思われる。
【００１４】
清浄化組成物は好ましくは約８０℃未満の温度、より好ましくは約５０℃未満の温度で使用される。清浄化組成物はほぼ周囲温度で使用されることが予想される。
【００１５】
清浄化組成物は、非アルカリ性であると一般に考えられる使用溶液を提供する。７又は８より大きいｐＨを有するアルカリ性の清浄化剤は、アルミニウムを除去する傾向がある。好ましくは、本発明の使用溶液は、７未満のｐＨ、より好ましくは５未満のｐＨ、なおさらに好ましくは３未満のｐＨを有する。
【００１６】
アルミニウム表面は一般に、非常に疎水性であると考えられる。その上、汚れたアルミニウム表面は一般に、なおさらに疎水性であると思われる。酸成分、リン酸供給源成分及び酸化剤成分の混合物は一般に、親水性を示すと考えられる。清浄化組成物がアルミニウム表面を清浄化し、つやを出すために、清浄化組成物をアルミニウム表面に浸透させて、アルミニウム表面の清浄化及びつや出しを行うことが望ましい。アルミニウム表面の疎水性は、清浄化組成物がアルミニウム表面に浸透するのを妨げる。したがって、清浄化組成物を補助して、アルミニウム表面を湿らせ、それによってアルミニウム表面の清浄化及びつや出しを行う浸透剤を清浄化組成物が含むことが望ましい。
【００１７】
本発明で使用することができる好ましい浸透剤としては、比較的疎水性の界面活性剤がある。一般に、疎水性の界面活性剤が望ましいと思われる。というのは、疎水性の界面活性剤は、つや出し剤をアルミニウム表面に浸透させるからである。概して、以下の種類の界面活性剤が、以下の順序で好ましい：カチオン性界面活性剤、両性界面活性剤及びアニオン性界面活性剤、並びに非イオン性界面活性剤。
【００１８】
浸透剤として本発明で使用することができるカチオン性界面活性剤としては、下記の式の界面活性剤がある：
【化７】
2004509219.tif 000002
ここで、Ｒ１、Ｒ２、Ｒ３及びＲ４のそれぞれは、独立して又は組合せて、６〜２４個の炭素原子、好ましくは１４〜２４個の炭素原子、より好ましくは１６〜２４個の炭素原子を有する置換基を包含する。Ｒ１〜Ｒ４のそれぞれは、直鎖状、環状、分岐状、飽和又は不飽和であることができ、ヘテロ原子、例えば酸素、リン、硫黄又は窒素を含むことができる。Ｒ１〜Ｒ４の任意の２つが環状基を形成することができる。Ｒ１〜Ｒ４のうちの３つの任意のものが水素であることができる。Ｘは好ましくは対イオンであり、好ましくはフッ化物イオンではない対イオンである。典型的な対イオンとしては、塩化物、臭化物、メトスルフェート、エトスルフェート、スルフェート及びホスフェートが含まれる。好ましいカチオン性界面活性剤としては、４級アンモニウム塩、例えばトリアルキルベンジル４級アンモニウム塩、テトラアルキル４級アンモニウム塩、及びピリジニウム４級アンモニウム塩がある。好ましいカチオン性界面活性剤としては、テトラデシルジメチルベンジルアンモニウムクロリドがある。
【００１９】
好ましいタイプのカチオン性界面活性剤としては、イミダゾリン、より好ましくはアルキルイミダゾリン４級アンモニウム塩があり、ここで、アルキル基は６〜２４個の炭素原子を含み、飽和及び／又は不飽和であることができる。好ましいイミダゾリンとしては、ステリルイミダゾリン、イソステリルイミダゾリン、及びステリルイミダゾリンとイソステリルイミダゾリンの混合物が包含される。一般に、ステリル基は、飽和及び／又は不飽和であることができる１６〜１８個の炭素原子を含むアルキル基として特徴づけることができる。このタイプのカチオン性界面活性剤は、ウニケミ（Ｕｎｉｃｈｅｍｉ）からＭｏｎａｓｔａｔの名称で入手可能であると思われる。
【００２０】
別の好ましいタイプのカチオン性界面活性剤としては、アルキルエトキシル化及び／又はプロポキシル化４級アンモニウム塩（又はアミン）がある。好ましくは、このアルキル基は約６〜約２４個の炭素原子を含み、かつ飽和及び／又は不飽和であることができる。エトキシル化度は好ましくは約０〜約３０であり、プロポキシル化度は好ましくは約０〜約３０であるが、ただし、エトキシル化度又はプロポキシル化度の少なくとも１つは１以上である。好ましいアルキルエトキシル化４級アンモニウム塩は、約５〜１５のエトキシル化度を有する。好ましいアルキルプロポキシル化４級アンモニウム塩は、約５〜約１５のプロポキシル化度を有する。好ましいカチオン界面活性剤は、ゴールドシュミット（Ｇｏｌｄｓｃｈｍｉｄｔ）からＶａｒｉｑｕａｔ １２１５の名称で市販されていて入手可能である。本出願人は、このカチオン性界面活性剤が、水硬度許容性を改良した洗剤組成物を提供するために特に有用であることを見出した。別の好ましいカチオン性界面活性剤は、ゴールドシュミット（Ｇｏｌｄｓｃｈｍｉｄｔ）からＶａｒｏｎｉｃ Ｋ２０５の名称で入手可能である。本出願人は、このカチオン性界面活性剤は、洗剤組成物の脱脂性及び発泡性を改良することを可能にし、水硬度許容性を改良するのを助けることを見出した。
【００２１】
本出願人は、洗剤組成物がアルミニウム表面を清浄化し且つつや出しをするためにアルミニウム表面に存在する汚れに浸透する能力を、水の硬度が低下させ得ることを見出した。硬水は、炭酸カルシウムとして計算して１００ｐｐｍより多く含む水として特徴づけることができることを理解すべきである。「炭酸カルシウムとして計算して１００ｐｐｍ」とは、全ての成分が炭酸カルシウムであるというわけではないが、硬度に寄与する水中の成分をいう。本出願人は、ある種の界面活性剤は、改良された水硬度許容性を清浄化組成物に提供できることを見出した。清浄化組成物の水硬度許容性を高める特に好ましい界面活性剤としては、アルキルエトキシル化及び／又はプロポキシル化４級アンモニウム塩があり、特に、ゴールドシュミット（Ｇｏｌｄｓｃｈｍｉｄｔ）からＶａｒｉｑｕａｔ １２１５及びＶａｒｏｎｉｃ Ｋ２０５の名称で入手可能な界面活性剤がある。
【００２２】
清浄化組成物は好ましくは、アルキルイミダゾリン４級アンモニウム塩、並びにアルキルエトキシル化及び／又はプロポキシル化４級アンモニウム塩の混合物を含む。好ましくは、混合物は、Ｍｏｎａｓｔａｔ界面活性剤、Ｖａｒｉｑｕａｔ １２１５界面活性剤及びＶａｒｏｎｉｃ Ｋ２０５界面活性剤の混合物である。他の界面活性剤に対する各界面活性剤の重量比は、約０．１〜約１０として提供され得る。好ましくは、３つの界面活性剤のそれぞれの重量比は、１：１である。
【００２３】
浸透剤として本発明で使用することができる両性界面活性剤は、下記の式の界面活性剤を包含する：
【化８】
2004509219.tif 000003
ここで、Ｒ１、Ｒ２及びＲ３は、独立して又は組合せて、６〜２４個の炭素原子、好ましくは１４〜２４個の炭素原子、より好ましくは１６〜２４個の炭素原子を有する置換基を包含する。Ｒ１〜Ｒ３のそれぞれは、直鎖状、環状、分岐状、飽和又は不飽和であることができ、ヘテロ原子、例えば酸素、リン、硫黄又は窒素を含むことができる。Ｒ１〜Ｒ３の任意の２つが環状基を形成することができる。Ｙは好ましくはアニオン置換基、例えばカルボキシ、リン誘導体、スルフェート及びスルホネートである。リン誘導体の例としては、ホスフェート及びリンのエステルがある。繰り返し単位の数ｎは、約１〜約２０であることができ、好ましくは１〜１０、より好ましくは１〜３、最も好ましくは１である。本発明で使用することができる好ましい両性界面活性剤には、ベタイン、サルテイン（ｓｕｌｔａｉｎｅ）、イミダゾリン誘導体及びアミンオキシドが含まれる。好ましい両性界面活性剤は、ラウラミンオキシド（ｌａｕｒａｍｉｎｅ ｏｘｉｄｅ）、ココアミドプロピルベタイン（ｃｏｃｏａｍｉｄｏｐｒｏｐｙｌ ｂｅｔａｉｎｅ）及びラウリルアンホアセテート（ｌａｕｒｙｌ ａｍｐｈｏａｃｅｔａｔｅ）を包含する。
【００２４】
浸透剤として本発明で使用することができるアニオン性界面活性剤は、下記の式の界面活性剤を包含する：
Ｒ−Ｙ
ここで、Ｒは、６〜２４個の炭素原子、好ましくは１４〜２４個の炭素原子、より好ましくは１６〜２４個の炭素原子を有する、飽和若しくは不飽和のアルキル若しくはアリール若しくはアラルキル置換基であることができる。置換基Ｒは、直鎖状、環状、分岐状、飽和又は不飽和であることができる。Ｙはアニオン置換基であり、好ましくはスルホネート、スルフェート、ホスフェート、カーボネートである。アニオン性界面活性剤の例には、テトラデシルエーテルスルフェート及びドデシルベンゼンスルホネートがある。
【００２５】
浸透剤として本発明で使用することができる非イオン性界面活性剤は、下記の式の界面活性剤を包含する：
【化９】
2004509219.tif 000004
ここで、Ｒは、１〜２４個の炭素原子、好ましくは１２〜２０個の炭素原子、より好ましくは１５〜２０個の炭素原子を有する置換基である。Ｒは、直鎖状、環状、分岐状、飽和又は不飽和であることができ、ヘテロ原子、例えば酸素、リン、硫黄又は窒素を含むことができる。Ｒ１はＨ又はＣＨ３であり、ｎは好ましくは１〜３０である。非イオン性界面活性剤には、アルコールエトキシレート、アルキルフェノールエトキシレート、ＥＯ／ＰＯコポリマー及びアルカノールアミドが含まれる。好ましい非イオン性界面活性剤は、ノニルフェノールエトキシレート及びミリステス−７（ｍｙｒｉｓｔｅｔｈ−７）を包含する。
【００２６】
浸透剤は好ましくは、清浄化組成物がアルミニウム表面に達し、かつアルミニウム表面を清浄化し、つや出しをすることができるように、清浄化組成物がアルミニウム表面に存在し得る汚れに浸透するのを助けるのに十分な量で提供される。浸透剤は好ましくは、約０．０１〜約２０重量％の浸透剤、より好ましくは約０．１〜約１０重量％の浸透剤、なおさらに好ましくは約０．５〜約５重量％の浸透剤を含む使用溶液を提供する量で提供される。浸透剤は任意成分であり、清浄化組成物は浸透剤なしで提供することができることが認識されるべきである。
【００２７】
酸成分は、リン酸と酸化剤成分との間の反応を行わせるのを助けると思われる。本発明の１つの実施態様においては、清浄化組成物は、リン酸供給源成分、酸成分、酸化剤成分及び浸透剤を混合した結果として提供することができる。本発明の代替の実施態様においては、清浄化組成物は、多数部分系、例えば２部分系として提供することができる。２部分系においては、酸成分を、リン酸供給源成分、酸化剤成分及び浸透剤の混合物と合わせて、清浄化組成物を提供することができる。酸成分は液体として提供することができ、清浄化組成物は、スプレー、ゲル又はフォームとして使用することができる。さらに、酸成分は、溶解する固体として導入することができる。例えば、酸成分は、酸が樹脂に共有結合されたポリマービーズ又は樹脂の形態で提供することができる。固体酸の例としては、スルファミン酸がある。清浄化組成物がその後固体の酸を溶解すると思われる。さらに、ビーズで提供された酸は、溶けることがあり、又は溶けないことがあり得る。
【００２８】
本発明の清浄化組成物は、好ましくは実質的にフッ化水素酸を含まない。このことは一般に、清浄化組成物が全くフッ化水素酸を含まないか、又はフッ化水素酸が存在したとしても、実質的な健康上の危険をもたらさない量で存在することを意味する。フッ化水素酸の存在を清浄化組成物の包装に示す必要がないことが望ましい。「実質的にフッ化水素酸を含まない」という表現は、使用される水の結果として存在するフッ化物アニオン及び／又はフッ化水素酸の存在を排除しないことを理解すべきである。多くの自治体が水をフッ素処理し、あるｐＨレベルでは、フッ化水素酸とフッ化物アニオンとの間に平衡関係があることを指摘しておく。
【００２９】
清浄化組成物が、リン酸、過酸化水素及び硫酸の混合生成物であるときには、好ましい組成物は、以下の等式によって記載することができ、ここで、成分の重量割合は、つや出し効率が≧１．５（０＝光沢なし、１＝市販のＨＦ含有清浄化組成物より劣る光沢、２＝市販のＨＦ含有清浄化組成物に匹敵する光沢、３＝市販のＨＦ含有清浄化組成物より良好な光沢、の尺度で）であるような比で存在し、Ｈは小数で表した過酸化水素（３５％活性基準）の重量分率、Ｓは小数で表した硫酸の重量分率、及びＰは小数で表したリン酸（７５％基準）の重量分率である：
【数１】
2004509219.tif 000005
上記等式に対応する好ましい組成物は、約１モルの過酸化水素／１モルのリン酸／少なくとも５モルの硫酸により提供される。
【００３０】
清浄化組成物は、溶液、エマルジョン、マイクロエマルジョン、サスペンション、固体、ペレット、粉末、ゲル及びフォームの形態で提供することができる。清浄化組成物は、水性溶媒又は非水性溶媒を含むことができる。好ましい水性溶媒は水であり、製造段階で組成物に直接に添加するか又は、使用する時点で組成物を水流に添加／注入して、使用溶液を提供することができる。水に不溶性の油、例えば鉱油又はスピリット、パラフィン、メチルソエート（ｍｅｔｈｙｌ ｓｏｙａｔｅ）等を任意的に添加して、湿潤及び乾燥特性を変更することができる。水に不溶性油は一般に、水に１重量％未満の溶解性である油であると考えられる。
【００３１】
清浄化組成物の様子は、増粘剤、染料、芳香剤、及び清浄化剤に使用される他の慣用の添加剤の添加によって変更することができる。さらに、清浄化組成物は、水を軟化させるビルダー、再析出防止剤及び抗菌活性剤を含有することができる。
【００３２】
清浄化組成物は、酸成分、リン酸供給源成分及び酸化剤成分を混合することによって製造できる。成分は、上記した任意の追加成分の存在下又は不在下で、共に混合することができる。ほぼ室温で清浄化組成物を提供するのが一般に望ましい。酸化剤成分とリン酸成分との間の反応は一般に発熱反応である。したがって、清浄化組成物は、酸化剤成分とリン酸成分が反応するにつれて温度上昇する傾向がある。
【００３３】
本発明の組成物は、酸性成分（部分Ａ）及び酸化剤成分（部分Ｂ）の２成分混合物として使用することができる。酸性成分は好ましくは、リン酸成分及び酸成分の混合物を含む。２つの成分は、清浄化組成物の使用前に組み合わせることができる。浸透剤は、酸性成分（部分Ａ）若しくは酸化剤成分（部分Ｂ）の一部として、又は別の成分（部分Ｃ）として提供することができる。清浄化組成物は好ましくは２部分系から製造されるが、清浄化組成物を１部分系として提供することができる。
【００３４】
本発明の清浄化組成物は、その場で生成される清浄化組成物として提供することができる。例えば、次亜塩素酸塩／亜塩素酸塩混合物、ハロゲン／亜塩素酸塩混合物、ポリハロゲン化物／亜塩素酸塩混合物、及び酸／亜塩素酸塩混合物を包含する種々の経路によって、２酸化塩素を生成することができる。ポリハロゲン化物、例えば米国特許出願第０９／２７７，５９２号及び第０９／２７７，６２６号に記載されているものは、酸化剤、ハロゲン化物供給源、及び無機ハロゲン化物又は４級アンモニウム／ホスホニウム／スルホニウム塩から選択される物質の間の反応によって生成させることができる。ペルオキシリン酸は、強酸の存在下でのリン酸又はポリリン酸の酸化によって得ることができる。ペルオキシ硫酸はまた、酸化剤と硫酸との反応によって製造することができる。米国特許出願第０９／２７７，５９２号及び第０９／２７７，６２６号の全開示は、ここで引用することにより本明細書に組み入れられる。
【００３５】
清浄化組成物でアルミニウムをつや出しする方法は、予備清浄化してあるか又は汚れているアルミニウム表面を清浄化組成物で処理する工程、光沢が生じるのに十分な時間待つ工程及び次に、そして表面から清浄化組成物を除去する工程を含む。噴霧によって清浄化組成物をアルミニウム表面に適用すること、又は清浄化溶液容器中にアルミニウムを浸漬することができる。清浄化溶液容器は機械的に撹拌することができる。噴霧は、濃縮物として、又は水性若しくは非水性媒体へ希釈して行うことができる。非水性媒体は、周囲温度より高い沸点を有する液体か、又は液化ガスであることができる。液化ガスの例には、二酸化炭素、空気、酸素、ヘリウム及び窒素が含まれる。
【００３６】
アルミニウム表面は、自動車両、例えば自動車、トラック、ボート、船、飛行機、ジェット機、ヘリコプター又は列車の一部であり得る。またこれは、組立物品、例えば配管、貯蔵タンク、調理器具、医療用装置又は容器の一部であることができる。また、建築構造物、例えば窓部分、ドア部分、窓／ドアのスクリーン及びブラインドの一部であることができる。さらにまたこれは、電子装置、例えば回路基板、コンピュータチップ、ヒートシンク、光安定器（ｌｉｇｈｔ ｂａｌｌａｓｔ）又は配線自身の一部であることができる。
【００３７】
実施例１
幾つかの清浄化組成物を、市販のトラック洗浄設備で市販のトラックでのアルミニウム表面清浄化における有効性について試験した。試験した清浄化組成物及び試験結果を表１に報告する。
【００３８】
清浄化組成物を、セミトレーラーに備えられたアルミニウムレールに光沢を与える相対的な能力に基づいて評価した。アルミニウムレールを区分に分け、各区分をテープで分離し、種々の清浄化組成物を別々の区分に噴霧した。清浄化組成物を、市販されていて入手可能なフッ化水素酸含有清浄化組成物と比べて１〜３＋の等級でランク付けした。市販されていて入手可能なフッ化水素酸含有清浄化組成物は、エコラブ社（Ｅｃｏｌａｂ， Ｉｎｃ．）からＡｌｕｍｉｎｕｍ Ｃｌｅａｎｅｒ ＆ Ｂｒｉｇｈｔｅｎｅｒの名称で入手可能である。１は、清浄化組成物がいくらか清浄化活性を有するが、標準対照より活性が劣っていたことを意味する。２は、清浄化組成物が標準対照の清浄化活性に匹敵したことを意味する。３は、清浄化組成物が標準対照より良好な清浄化活性を有していたことを意味する。３＋は、清浄化組成物が顕著な清浄化活性を有していたことを意味する。
【００３９】
試験した清浄化組成物を表１に報告する。７５重量％の濃硫酸、１３重量％のリン酸（７５％活性）及び１２重量％の過酸化水素（３５％活性）を混合することによって、基本組成物を製造した。基本組成物は、５重量％使用溶液として提供された。浸透剤を基本組成物に添加することによって、さらに幾つかの組成物を試験した。各組成物についての浸透剤の量及び特定の浸透剤を表１に示す。マイクロエマルジョンは、１２重量％の鉱油、２０．４重量％のアルキルポリグルコシド（ヘンケル（Ｈｅｎｋｅｌ）からＧｌｕｃｏｐｏｎ ６２５の名称で入手可能）、２０．４重量％のアルコールエトキシレート（ハンツマン　ケミカル（Ｈｕｎｔｓｍａｎ Ｃｈｅｍｉｃａｌ）からＳｕｒｆｏｎｉｃ ２４−５の名称の下に入手可能）及び残部水の混合物である。Ｍｏｎａｓｔａｔ １１９５として示した成分は、ウニケミ（Ｕｎｉｃｈｅｍｉ）から入手可能である。Ｍｉｒａｎｏｌ／２ＣＭ−ＳＦとして示した成分は、ミラノール（Ｍｉｒａｎｏｌ）から入手可能な両性界面活性剤である。Ａｌｋａｍｉｄｅ ＤＣ２１２／Ｍとして示した成分は、アルキルアミドである。Ｍｏｎａｚｏｌｉｎｅ Ｏとして示した成分は、ウニケミ（Ｕｎｉｃｈｅｍｉ）から入手可能なイミダゾリン塩である。「Ｄｅｔｅｒｇ． Ｃｏｍｐ．」として示した成分は、ノニルフェノールエトキシレート及び両性界面活性剤を含む混合物である。ＮＰＥブレンドとして示した成分は、５０重量％の９．５ＥＯ含有ノニルフェノールエトキシレート及び５０重量％の４．５ＥＯ含有ノニルフェノールエトキシレートの混合物である。ＮＰＥ／Ｇｌｅｎｓｕｒｆ ４２として示した成分は、５０重量％の９．５ＥＯ含有ノニルフェノールエトキシレート及び５０重量％のグレン　ケミカル（Ｇｌｅｎ Ｃｈｅｍｉｃａｌ）からのプロポキシル化４級アンモニウム塩の混合物である。ＮＰＥ／Ｍｏｎａｓｔａｔ １１９５として示した成分は、５０重量％の９．５ＥＯ含有ノニルフェノールエトキシレート及び５０重量％のＭｏｎａｓｔａｔ １１９５のブレンドである。
【００４０】
【表１】
2004509219.tif 000006
【００４１】
実施例２
実施例１に記載した基準にしたがって、幾つかの清浄化組成物を比較した。清浄化組成物は酸成分が異なっていた。清浄化組成物のモル比は、１モルの過酸化水素：１モルのリン酸：７．７モルの表２に示した酸成分であった。清浄化組成物は、周囲温度で１分間アルミニウム表面に接触させた。この試験の結果は表２に報告されている。
【００４２】
【表２】
2004509219.tif 000007
【００４３】
実施例３
実施例１に示した基準を用いて清浄化組成物を比較した。酸化剤成分を変更し、この試験の結果を表３に報告する。清浄化組成物のモル比は、１モルの酸化剤：１モルのリン酸：７．７モルの硫酸であった。清浄化組成物は、周囲温度で１分間アルミニウム表面に接触させた。
【００４４】
【表３】
2004509219.tif 000008
【００４５】
実施例４
先の基準下に幾つかの清浄化組成物を比較した。リン酸、硫酸及び過酸化水素の量を変更した。清浄化組成物を、周囲温度で１分間アルミニウム表面に適用した。過酸化水素は、３５％活性の過酸化水素の５％溶液として提供された。硫酸は、濃硫酸の５％溶液として提供された。リン酸は、７５％活性のリン酸の５％溶液として提供された。各清浄化組成物の組成及び試験結果を表４に報告する。
【００４６】
「光沢の評課」は、清浄化組成物により提供される観察された光沢の程度を反映する。０の値は、光沢が観察されなかったことを反映する。１の値は、幾らか光沢があるが、標準対照により示される光沢より劣ることを反映する。２の値は、標準対照の光沢に匹敵する光沢を示す。３の値は、標準対照により示される光沢より良好な光沢を示す。標準対照は、フッ化水素酸を含有するＰｒｅｓｏａｋ ６９０の１重量％組成物である。Ｐｒｅｓｏａｋ ６９０は、エコラブ社（Ｅｃｏｌａｂ， Ｉｎｃ．）から市販されていて入手可能である。
【００４７】
【表４】
2004509219.tif 000009
【００４８】
実施例５
１重量％の浸透剤を含む清浄化組成物を、標準対照と比較した。試験した浸透剤を表５に示す。清浄化組成物は、周囲温度で２分間アルミニウムレールに暴露された。光沢の量を表５に報告する。光沢は、名称Ｐｒｅｓｏａｋ ６９０で入手可能な、市販の入手可能なフッ化水素酸含有組成物により示される光沢と比較して評価された。１の値は、幾らかの光沢を示す。２の値は、標準対照に匹敵する光沢を示す。３の値は、標準対照より良好な光沢を示す。３＋の値は、標準対照と比べて並外れた光沢を示す。
【００４９】
【表５】
2004509219.tif 000010
【００５０】
上記明細書、実施例及びデータは、本発明の組成物の製造及び使用の完全な記載を提供する。本発明の意図及び範囲から離れることなく、本発明の多くの実施態様を作ることができるが、本発明は、特許請求の範囲に存する。
【国際公開パンフレット】
2004509219.tif 000017
2004509219.tif 000018
2004509219.tif 000019
2004509219.tif 000020
2004509219.tif 000021
2004509219.tif 000022
2004509219.tif 000023
2004509219.tif 000024
2004509219.tif 000025
2004509219.tif 000026
2004509219.tif 000027
2004509219.tif 000028
2004509219.tif 000029
2004509219.tif 000030
2004509219.tif 000031
2004509219.tif 000032
2004509219.tif 000033
2004509219.tif 000034
2004509219.tif 000035
2004509219.tif 000036
2004509219.tif 000037
2004509219.tif 000038
2004509219.tif 000039
2004509219.tif 000040
2004509219.tif 000041
2004509219.tif 000042
2004509219.tif 000043
2004509219.tif 000044
【手続補正書】
【提出日】平成14年8月14日(2002.8.14)
【手続補正１】
【補正対象書類名】明細書
【補正対象項目名】特許請求の範囲
【補正方法】変更
【補正の内容】
【特許請求の範囲】
【請求項１】
（ａ）（ｉ） 第一ｐｋａが約２．５又はそれ未満で酸化作用が硝酸より弱い酸成分；
（ｉｉ） リン酸を提供するリン酸供給源成分；
（ｉｉｉ） 酸化剤成分；及び
（ｉｖ） 下記の式のカチオン性界面活性剤を含む浸透剤：
【化１】
2004509219.tif 000045
（Ｒ１、Ｒ２、Ｒ３及びＲ４のそれぞれは、独立して又は組合せて、６〜２４個の炭素原子を有する置換基を含み、Ｒ１、Ｒ２、Ｒ３及びＲ４のうちの３つの任意のものが水素であることができ、Ｘは対イオンである）；
の混合生成物を含有する、清浄化組成物。
【請求項２】
前記酸化剤成分対リン酸のモル比が約２：１〜約１：２である、請求項１記載の清浄化組成物。
【請求項３】
前記酸化剤成分対酸成分のモル比が約１：３〜約１：５である、請求項１記載の清浄化組成物。
【請求項４】
前記酸成分が、硫酸、リン酸、ポリリン酸、塩酸、臭化水素酸、ヨウ化水素酸、イミジリン酸、チオシアン酸及びそれらの混合物のうちの少なくとも１つを含む、請求項１記載の清浄化組成物。
【請求項５】
前記リン酸供給源成分が、リン酸、ポリリン酸、リンの酸化物及びそれらの混合物のうちの少なくとも１つを含む、請求項１記載の清浄化組成物。
【請求項６】
前記リン酸供給源成分が、四酸化リン、六酸化リン、十酸化リン及びそれらの混合物のうちの少なくとも１つを含むリンの酸化物を含む、請求項１記載の清浄化組成物。
【請求項７】
前記リン酸供給源成分がリン酸を含む、請求項１記載の清浄化組成物。
【請求項８】
前記酸化剤が、過酸化化合物、オゾン、ハロゲン、ハロゲン酸化物、マンガン化合物、クロム化合物、セリウム化合物、バナジウム化合物、銅化合物、銀化合物、鉄化合物、チタン化合物及びそれらの混合物のうちの少なくとも１つを含む、請求項１記載の清浄化組成物。
【請求項９】
約０．０１重量％〜約２０重量％の浸透剤を含む、請求項１記載の清浄化組成物。
【請求項１０】
前記浸透剤が、アルキル基が約６〜約２４個の炭素原子を有し、飽和及び／又は不飽和であることができるアルキルイミダゾリン４級アンモニウム塩を含む、請求項９記載の清浄化組成物。
【請求項１１】
前記浸透剤が、アルキル基が約６〜約２４個の炭素原子を有し、エトキシル化度が約０〜約３０であり、プロポキシル化度が約０〜約３０であり、且つエトキシル化度又はプロポキシル化度の少なくとも１つが１以上である、アルキルエトキシル化及び／又はプロポキシル化４級アンモニウム塩を含む、請求項９記載の清浄化組成物。
【請求項１２】
前記浸透剤が、下記の式の両性界面活性剤を含む、請求項９記載の清浄化組成物：
【化２】
2004509219.tif 000046
（Ｒ１、Ｒ２及びＲ３は、独立して又は組合せて、６〜２４個の炭素原子を有する置換基を含み、Ｙはアニオン置換基であり、ｎは１〜２０である）。
【請求項１３】
前記浸透剤が、下記の式のアニオン性界面活性剤を含む、請求項９記載の清浄化組成物：
Ｒ−Ｙ
（Ｒは、飽和又は不飽和の、６〜２４個の炭素原子を有するアルキル又はアリール又はアラルキル置換基であることができ、Ｙはアニオン置換基である）。
【請求項１４】
前記浸透剤が、下記の式の非イオン性界面活性剤を含む、請求項９記載の清浄化組成物：
【化３】
2004509219.tif 000047
（Ｒは１〜２４個の炭素原子を有する置換基であり、Ｒ１はＨ又はＣＨ３であり、ｎは１〜３０である）。
【請求項１５】
約０．１〜約２０重量％の、酸成分、リン酸及び酸化剤成分の組合せを含む使用溶液を含む、請求項１記載の清浄化組成物。
【請求項１６】
（ｉ） ｐｋａが約２．５又はそれ未満で酸化作用が硝酸より弱い酸成分；
（ｉｉ） リン酸を提供するリン酸供給源成分；
（ｉｉｉ） 酸化剤成分；及び
（ｉｖ） 下記の式のカチオン性界面活性剤を含む浸透剤：
【化４】
2004509219.tif 000048
（Ｒ１、Ｒ２、Ｒ３及びＲ４のそれぞれは、独立して又は組合せて、６〜２４個の炭素原子を有する置換基を含み、Ｒ１、Ｒ２、Ｒ３及びＲ４のうちの３つの任意のものが水素であることができ、Ｘは対イオンである）；
の混合生成物を含有する清浄化組成物を、アルミニウム表面に適用する工程；並びに、
アルミニウム表面から前記清浄化組成物を洗い落とす工程；
を含む、アルミニウム表面を清浄化する方法。
【請求項１７】
前記酸化剤成分対リン酸のモル比が約２：１〜約１：２である、請求項１６記載の方法。
【請求項１８】
前記酸化剤成分対酸成分のモル比が約１：３〜約１：５である、請求項１６記載の方法。
【請求項１９】
前記酸成分が、硫酸、リン酸、ポリリン酸、塩酸、臭化水素酸、ヨウ化水素酸、イミジリン酸、チオシアン酸及びそれらの混合物のうちの少なくとも１つを含む、請求項１６記載の方法。
【請求項２０】
前記リン酸供給源成分が、リン酸、ポリリン酸、リンの酸化物及びそれらの混合物のうちの少なくとも１つを含む、請求項１６記載の方法。
【請求項２１】
前記リン酸供給源成分が、四酸化リン、六酸化リン、十酸化リン及びそれらの混合物のうちの少なくとも１つを含むリンの酸化物を含む、請求項１６記載の方法。
【請求項２２】
前記リン酸供給源成分がリン酸を含む、請求項１６記載の方法。
【請求項２３】
前記酸化剤が、過酸化化合物、オゾン、ハロゲン、ハロゲン酸化物、マンガン化合物、クロム化合物、セリウム化合物、バナジウム化合物、銅化合物、銀化合物、鉄化合物、チタン化合物及びそれらの混合物のうちの少なくとも１つを含む、請求項１６記載の方法。
【請求項２４】
前記組成物が、約０．０１重量％〜約２０重量％の浸透剤をさらに含む、請求項１６記載の方法。
【請求項２５】
前記浸透剤が、アルキル基が約６〜約２４個の炭素原子を有し、飽和及び／又は不飽和であることができるアルキルイミダゾリン４級アンモニウム塩を含む、請求項２４記載の方法。
【請求項２６】
前記浸透剤が、アルキル基が約６〜約２４個の炭素原子を有し、エトキシル化度が約０〜約３０であり、プロポキシル化度が約０〜約３０であり、且つエトキシル化度又はプロポキシル化度の少なくとも１つが１以上である、アルキルエトキシル化及び／又はプロポキシル化４級アンモニウム塩を含む、請求項２４記載の方法。
【請求項２７】
前記浸透剤が、下記の式の両性界面活性剤を含む、請求項２４記載の方法：
【化５】
2004509219.tif 000049
（Ｒ１、Ｒ２及びＲ３は、独立して又は組合せて、６〜２４個の炭素原子を有する置換基を含み、Ｙはアニオン置換基であり、ｎは１〜２０である）。
【請求項２８】
前記浸透剤が、下記の式のアニオン性界面活性剤を含む、請求項２４記載の方法：
Ｒ−Ｙ
（Ｒは６〜２４個の炭素原子を有する飽和又は不飽和のアルキル又はアリール又はアラルキル置換基であることができ、Ｙはアニオン置換基である）。
【請求項２９】
前記浸透剤が、下記の式の非イオン性界面活性剤を含む、請求項２４記載の方法：
【化６】
2004509219.tif 000050
（Ｒは１〜２４個の炭素原子を有する置換基であり、Ｒ１はＨ又はＣＨ３であり、ｎは１〜３０である）。
【請求項３０】
前記清浄化組成物が、約０．１〜約２０重量％の、酸成分、リン酸及び酸化剤成分の組合せを含む使用溶液を含む、請求項２４記載の方法。
【請求項３１】
前記清浄化組成物が、炭酸カルシウムとして計算して１００ｐｐｍより大きい硬度を有する水を含む、請求項１６記載の方法。
【請求項３２】
前記清浄化組成物をアルミニウム表面に適用する工程が、泡状清浄化組成物をアルミニウム表面に噴霧することを含む、請求項１６記載の方法。
【国際調査報告】
2004509219.tif 000051
2004509219.tif 000052
2004509219.tif 000053